(57)【要約】【課題】本発明は、スリット部の直線部分を保ったまま、スリット部へのめっき密着性を向上させることにより、スリット部にランドや端子を有する場合でも小型化や高密度化の妨げにならず、信頼性が高いプリント配線板を提供することを目的とする。【解決手段】本発明は、貫通孔を有するプリント配線板であって、前記貫通孔が平面視で直線部分を有するスリット形状に形成され、前記プリント配線板の内層回路が前記貫通孔の直線部分の内壁に露出し、前記貫通孔に形成されるスルーホールめっきが、前記貫通孔の内壁に露出した内層回路と接合するように形成されるプリント配線板である。【選択図】図１
2009246113.tif 000002
【特許請求の範囲】
【請求項１】
貫通孔を有するプリント配線板であって、前記貫通孔が平面視で直線部分を有するスリット形状に形成され、前記プリント配線板の内層回路が前記貫通孔の直線部分の内壁に露出し、前記貫通孔に形成されるスルーホールめっきが、前記貫通孔の内壁に露出した内層回路と接合するように形成されるプリント配線板。
【請求項２】
請求項１において、平面視で直線部分を有するスリット形状に形成された貫通孔が、少なくとも１つ以上配されたプリント配線板。
【請求項３】
請求項１又は２において、スルーホールめっきと内層回路との接合部分の長さが、平面視で直線部分を有するスリット形状に形成された貫通孔の直線部分の長さの、１割以上９割以下であるプリント配線板。
【請求項４】
請求項１乃至３において、貫通孔の内壁に露出した内層回路の、ダイシングブレードによる分断部に間隙を設けたプリント配線板。
【発明の詳細な説明】
【技術分野】
【０００１】
本発明は、スリット加工を施したプリント配線板に関し、より詳細には、スリット部にランドや端子を形成するためのプリント配線板に関する。
【背景技術】
【０００２】
従来、プリント配線板のスリット部は、製品サイズへの分割等のために用いられてきたが、近年、プリント配線板は、半導体素子やＬＥＤ素子を搭載するようになってきており、このような高密度化や高機能化の要求に対して、このスリット部の端面にランドや端子を形成することで対応するものがある（特許文献１、２）。
【０００３】
端面にランドや端子形成用のめっきを行う場合、通常の円形の貫通孔では、端面（貫通孔の内壁）は弧状にくぼんでいるため、端面への投影面積に対して、この部分に形成されるめっきと絶縁層との接触面積が大きく、めっき剥がれは生じにくい。一方、スリット部は、端面が平坦となるため、この部分に形成されるめっきと絶縁層との接触面積が、比較的小さく、めっき剥がれを生じやすい問題がある。
【０００４】
このため、スリット部の端面にランドや端子を形成するプリント配線板では、スリット部端面へのめっき密着性を得るため、スリット間のつなぎ部にドリル加工孔を形成して、分割時のめっき剥がれを抑制する方法（特許文献１）、スリット加工予定箇所に貫通導通穴を形成することで、絶縁層とめっきとの接触面積を大きくすることによりめっき密着力を向上する方法（特許文献２）が提案されている。
【特許文献１】特開Ｈ０５−３７０９５号公報
【特許文献２】特開２００２−５０７１４号公報
【発明の開示】
【発明が解決しようとする課題】
【０００５】
しかしながら、特許文献１、２では、スリット部よりも大きな貫通穴を要するため、製品側にこの貫通穴が張り出し、その分、製品サイズを大きくする必要があるため、高密度化への対応に不利となる。また、スリット部の端面は、貫通穴の内壁部分が弧状にくぼんだ状態となり平滑にできないため、側面端子等として利用する場合に設計上の制約がある。
【０００６】
本発明は、上記問題点に鑑みなされたものであり、スリット部の直線部分を保ったまま、スリット部へのめっき密着性を向上させることにより、スリット部にランドや端子を有する場合でも小型化や高密度化の妨げにならず、信頼性が高いプリント配線板を提供することを目的とする。
【課題を解決するための手段】
【０００７】
本発明は、以下のものに関する。
（１）貫通孔を有するプリント配線板であって、前記貫通孔が平面視で直線部分を有するスリット形状に形成され、前記プリント配線板の内層回路が前記貫通孔の直線部分の内壁に露出し、前記貫通孔に形成されるスルーホールめっきが、前記貫通孔の内壁に露出した内層回路と接合するように形成されるプリント配線板。
（２）項（１）において、平面視で直線部分を有するスリット形状に形成された貫通孔が、少なくとも１つ以上配されたプリント配線板。
（３）項（１）又は（２）において、スルーホールめっきと内層回路との接合部分の長さが、平面視で直線部分を有するスリット形状に形成された貫通孔の直線部分の長さの、１割以上９割以下であるプリント配線板。
（４）項（１）乃至（３）の何れかにおいて、貫通孔の内壁に露出した内層回路の、ダイシングブレードによる分断部に間隙を設けたプリント配線板。
【発明の効果】
【０００８】
本発明によれば、スリット部の直線部分を保ったまま、スリット部へのめっき密着性を向上させることにより、スリット部にランドや端子を有する場合でも小型化や高密度化の妨げにならず、信頼性が高いプリント配線板を提供することができる。
【発明を実施するための最良の形態】
【０００９】
図１に示すように、本発明のプリント配線板１としては、貫通孔２を有するプリント配線板１であって、前記貫通孔２が平面視で直線部分３を有するスリット形状に形成され、前記プリント配線板１の内層回路４が前記貫通孔２の直線部分３の内壁５に露出し、前記貫通孔２に形成されるスルーホールめっき６が、前記貫通孔２の内壁５に露出した内層回路４と接合するように形成されるものが挙げられる。
【００１０】
本発明のプリント配線板１は、スリット部２を有するプリント配線板１として使用できるものであり、特に用途は限定されるものでないが、スリット部２のめっき密着性が要求される用途に使用されるのが望ましい。特には、スリット部２にランドや端子を形成して、半導体やＬＥＤ素子を搭載するプリント配線板１、または、側面端子付きの電子部品として使用されるのが望ましい。
【００１１】
本発明のプリント配線板１は、最外層の外層回路８と、層間を電気的に絶縁する絶縁層９と、この絶縁層９の内部に設けられた内層回路４と、これらを貫通して設けられるスリット部２を有する。
【００１２】
絶縁層９は、外層回路８、内層回路４、スリット部２を設ける基体となるものであり、一般のプリント配線板１に用いられる材料を使用することができる。例えば、ガラスクロスにエポキシ樹脂やポリイミド樹脂を含浸させた、いわゆるガラスエポキシ基板やガラスポリイミド基板等が挙げられる。
【００１３】
外層回路８、内層回路４は、一般のプリント配線板で用いられる金属箔やめっき等で構成され、サブトラクト法等で回路形成される。
【００１４】
本発明においてスリット部２とは、貫通孔２であって、平面視で直線部分３を有するスリット形状に形成されたものを言う。一般のスリット付きプリント配線板におけるように、ルータ等によって形成することができる。
【００１５】
本発明の貫通孔２は、プリント配線板１を厚さ方向に貫通する孔であり、この貫通孔２にスルーホルめっき６を行うことにより、表裏の外層回路８同士、外層回路８と内層回路４、内層回路４と他の内層回路４とを電気的に接続することができる。
【００１６】
スルーホールめっき６は、一般のプリント配線板で用いられる無電解銅めっきや電気銅めっき、またはこれらの組み合わせにより形成することができる。
【００１７】
無電解銅めっき単独でスルーホールめっきする場合は、めっき液をコントロールすることで、１０μｍ以上の厚みまでめっき可能な、いわゆる厚付け用の無電解銅めっきを使用するのが望ましい。これにより、スルーホールめっき６に必要な厚みをすべて無電解めっきで形成できるので、プリント配線板１の表層とスリット部２の端面の全体に均一な厚みのめっきを形成することができ、微細配線形成に有利となる。このような無電解銅めっきとしては、硫酸銅、錯化剤、ホルマリン、水酸化ナトリウムを主成分とする、厚付け用の一般的な無電解銅めっき液を用いることができる。
【００１８】
無電解銅めっきと電気銅めっきを組み合わせる場合は、無電解銅めっきとして、いわゆる薄付け用の無電解銅めっきを用い、電気銅めっきとして、一般のプリント配線板で用いられる硫酸銅めっきを使用することができる。無電解銅めっきとして、厚付け無電解銅めっきを用いてもよく、電気銅めっきとして、いわゆるフィルドビアめっきを用いてもよい。
【００１９】
本発明においては、プリント配線板１の内層回路４が貫通孔２の直線部分３の内壁５に露出し、貫通孔２に形成されるスルーホールめっき６が、前記貫通孔２の内壁５に露出した内層回路４と接合するように形成される。貫通孔２の直線部分３の内壁５は、端面が平坦となるため、この部分に形成されるスルーホールめっき６と内壁５との接触面積が小さく、めっき剥がれを生じやすい問題がある。しかしながら、この構成によって、スルーホールめっき６と貫通孔２の内壁５に露出した内層回路４と金属結合を形成するので、強固な密着が得られる。
【００２０】
内層回路４は、貫通孔２であるスリット部２の内壁５の全周に亘って露出していてもよいが、貫通孔２の直線部分３の内壁５のみに露出するようにするのが望ましい。貫通孔２であるスリット部２の両端は、通常の円形の貫通孔２と同様に、端面（貫通孔２の内壁５）は弧状にくぼんでいるため、端面（スリット部２の内壁５）への投影面積に対して、この部分に形成されるめっきと絶縁層９との接触面積が大きく、めっき剥がれは生じにくい。一方、スリット部２は、端面が平坦となるため、この部分に形成されるスルーホールめっき６と絶縁層９との接触面積が、比較的小さく、めっき剥がれを生じやすい。このため、貫通孔２の内壁５の直線部分３のみでスルーホールめっき６との接合が形成されれば、十分なスルーホールめっき６の密着を得ることができる（図１）。また、貫通孔２の内壁５の直線部分３の全体に亘って、内層を露出させる必要はなく、必要な密着が得られる程度の接合面積が得られる程度に、部分的に露出させるようにすることもできる（図２）。これは、例えば、所定間隔で、所定長さの内層回路４の露出部を貫通孔２の内壁５の直線部分３に設ける等が挙げられる。
【００２１】
本発明において、平面視で直線部分３を有するスリット形状に形成された貫通孔２が、少なくとも１つ以上配される。これにより、同時に複数の側面端子を有する構造を得ることができる。
【００２２】
本発明において、スルーホールめっき６と内層回路４との接合部分７の長さが、平面視で直線部分３を有するスリット形状に形成された貫通孔２の直線部分３の長さの、１割以上９割以下であるのが望ましい。これにより、スリット形状に形成された貫通孔２の加工時の、切削抵抗を小さくすることができ、壁面のバリの発生を抑制することができる。
【００２３】
本発明において、貫通孔２の内壁５に露出した内層回路４の、ダイシングブレードによる分断部１１に間隙１０を設けるのが望ましい。これにより、分断部１１のバリの発生を抑制することができる。
【実施例】
【００２４】
以下に、本発明を実施例に基づいて説明するが、本発明は本実施例に限定されない。
【００２５】
（実施例１）
ＭＣＬ−Ｅ−６７９ＦＧ（日立化成工業株式会社製  商品名）の銅箔厚１８μｍ銅張板を、サブトラクティブ法により内層配線銅をパターン形成し、コア基板を作成する。
【００２６】
次に、ＧＥＡ−６７９ＦＧ（日立化成工業株式会社製  商品名）プリプレグ及び１８μｍＧＰ箔（日本電解株式会社製  商品名）銅箔を、コア基板の表裏両面に重ね、１８０℃、２ＭＰａの条件で１２０分間積層プレスを行い、多層板を得る。
【００２７】
次に、多層板に、直径１．０ｍｍのエンドミルを用いて、幅１．１ｍｍ、長さ１８ｍｍのスリット状の貫通孔２をルータ加工する。その際、内層配線銅が、スリット状の貫通孔２の直線部分３の壁面に露出した状態になる（図１）。
【００２８】
次に、スルーホールめっき６として、薄付け無電解銅めっきで約１μｍ、電気銅めっきで約１５μｍの銅めっきを施し、スリット状のスルーホールを形成する。
【００２９】
次に、サブトラクティブ法により、表層配線銅をパターン形成する。
【００３０】
次に、ＰＳＲ４０００−ＡＵＳ３０３（太陽インキ製造株式会社製  商品名）ソルダレジストを約３０μｍロール塗布し、仮硬化、パターン露光及び現像を行い、表裏面にソルダレジストを形成する。
【００３１】
次に、表層配線銅の、ソルダレジストから露出している部分に、電解ニッケルめっきを５μｍ施し、後に、電解金めっきを０．３μｍ施し、プリント配線板１を得る。
【００３２】
得られたプリント配線板１を、熱風リフロー炉で、２４０℃、２０秒間加熱した後に、スリット部２の内壁４を観察した結果、スルーホールめっき６のふくれは全く見られなかった。
【００３３】
（実施例２）
実施例１と同様に、コア基板を作成する。その際、内層パターンは、所定間隔で、所定長さの内層回路４の露出部が、スリット部２の内壁５の直線部分３にかかるように形成する。
【００３４】
実施例１と同様に多層板を形成し、スリット状の貫通孔２をルータ加工する。その際、内層配線銅が、スリット状の貫通孔２の直線部分３の内壁５に、所定間隔で、所定長さの内層回路４の露出部を形成する状態にする（図２）。スルーホールめっき６と内層回路４との接合部分７の長さは、平面視で直線部分３を有するスリット形状に形成された貫通孔２の直線部分３の長さの、１割以上９割以下となるようにする。また、貫通孔２の内壁５に露出した内層回路４のダイシングブレードによる分断部１１に間隙１０を設ける。これ以降は、実施例１と同様にしてプリント配線板１を製造した。
【００３５】
得られたプリント配線板１を、熱風リフロー炉で、２４０℃、２０秒間加熱した後に、スリット部２の内壁５を観察した結果、スルーホールめっき６のふくれは全く見られなかった。
【００３６】
（比較例）
多層板に、直径１．０ｍｍのエンドミルを用いて、幅１．１ｍｍ、長さ１８ｍｍのスリット状の貫通孔２をルータ加工する。その際、内層配線銅が、スリット状の貫通孔２の壁面にはまったく露出しない状態にした。それ以外は、実施例と同様にプリント配線板１を作製した。
【００３７】
得られたプリント配線板１を、熱風リフロー炉で、２４０℃、２０秒間加熱した後に、スリット部２の内壁５を観察した結果、スリット部２の直線部分３でスルーホール６のふくれが観察された。
【図面の簡単な説明】
【００３８】
【図１】本発明のプリント配線板の実施例１の断面図である。
【図２】本発明のプリント配線板の実施例２の断面図である。
【符号の説明】
【００３９】
１…プリント配線板、２…貫通孔（スリット部）、３…直線部分、４…内層回路、５…内壁、６…スルーホールめっき、７…接合部分、８…外層回路、９…絶縁層、１０…間隙、１１…分断部
【図１】
2009246113.tif 000003
【図２】
2009246113.tif 000004